(57)【特許請求の範囲】
【請求項１】
発電要素と、前記発電要素を収容する電池ケースと、を備え、
前記発電要素は、正極活物質を含む正極と、負極活物質を含む負極と、前記正極および前記負極の間に介在するセパレータと、リチウムイオン伝導性を有する電解質とを含み、
前記電池ケース、前記正極および前記負極から選ばれる少なくとも１つは、アルミニウムを含み、
前記負極活物質は、ハードカーボンを含み、
前記電解質は、リチウム塩と非水溶媒と難燃剤とを含み、
前記リチウム塩は、リチウムビス（フルオロスルホニル）アミド塩を含み、
前記非水溶媒は、少なくともプロピレンカーボネートを含み、
前記プロピレンカーボネートの前記リチウム塩に含まれるリチウムイオンに対するモル比は、４．０以下であり、
前記電解質中の前記難燃剤の濃度は、２５質量％以上であり、
前記難燃剤は、下記式（Ｉ）：
【化１】
0006696211.tif 000005
（式中、Ｒ１、Ｒ２およびＲ３は、それぞれ独立であり、いずれもアルキル基またはフルオロアルキル基を示し、Ｒ１、Ｒ２およびＲ３のうち少なくとも１つはフルオロアルキル基である。）
で表される構造を有するフッ化リン酸エステルを含み、
前記フッ化リン酸エステルは、前記難燃剤の８０質量％以上を占める、リチウムイオン二次電池。
【請求項２】
前記負極活物質中の前記ハードカーボンの割合は、８０質量％以上である、請求項１に記載のリチウムイオン二次電池。
【請求項３】
前記プロピレンカーボネートの前記リチウム塩に含まれるリチウムイオンに対するモル比は、１．０以上である、請求項１または請求項２に記載のリチウムイオン二次電池。
【請求項４】
前記正極活物質は、金属リチウムに対して４．０Ｖ以上の電位でリチウムイオンを吸蔵および放出するファラデー反応を発現する材料を含む、請求項１〜請求項３のいずれか１項に記載のリチウムイオン二次電池。
【請求項５】
前記電解質中のリチウムイオンの濃度は、１ｍｏｌ／Ｌ〜３ｍｏｌ／Ｌである請求項１〜請求項４のいずれか１項に記載のリチウムイオン二次電池。
【発明の詳細な説明】
【技術分野】
【０００１】
本発明は、難燃剤を含む電解質と、負極活物質としてのハードカーボンとを用いたリチウムイオン二次電池に関する。
【背景技術】
【０００２】
近年、太陽光または風力などの自然エネルギーを電気エネルギーに変換する技術が注目を集めている。また、多くの電気エネルギーを蓄えることができる蓄電デバイスとして、リチウムイオン二次電池、リチウムイオンキャパシタなどの需要が拡大している。
【０００３】
リチウムイオン二次電池やリチウムイオンキャパシタでは、引火点が低い有機電解質が使用されており、難燃性の確保も課題の１つである。特許文献１では、難燃性を確保する観点から、リチウムイオン二次電池の電解質にフッ化リン酸エステルなどのリン酸エステルを添加している。
【先行技術文献】
【特許文献】
【０００４】
【特許文献１】特開２０１１−１８７４１０号公報
【発明の概要】
【発明が解決しようとする課題】
【０００５】
一般に、リチウムイオン二次電池では、負極活物質として使用される黒鉛粒子の表面に固体電解質界面（ＳＥＩ：Ｓｏｌｉｄ  Ｅｌｅｃｔｒｏｌｙｔｅ  Ｉｎｔｅｒｐｈａｓｅ）が形成されることで、充放電サイクルが安定化する。しかし、高温（例えば、４０℃以上の温度）になると、リチウムイオンが黒鉛粒子に吸蔵される際に、副反応が起こり易くなり、ＳＥＩ被膜の安定性が低下する。よって、サイクル特性が大きく低下する。
【０００６】
また、リチウムイオン二次電池に使用される電解質は、引火点が低い。特許文献１には、フッ化リン酸エステルなどのリン酸エステルが、高い難燃性を有するものの、電池の性能を低下させる傾向があるため、少量添加することが好ましいことが教示されている。実際に、黒鉛を負極活物質として用いたリチウムイオン二次電池に、フッ化リン酸リチウムなどの難燃剤を多量に含む電解質を用いると、サイクル特性が低下する。また、充放電自体が困難な場合もある。
【０００７】
本発明の目的は、電解質の難燃性が高く、サイクル特性に優れるリチウムイオン二次電池を提供することである。
【課題を解決するための手段】
【０００８】
本発明の一局面は、発電要素と、前記発電要素を収容する電池ケースと、を備え、
前記発電要素は、正極活物質を含む正極と、負極活物質を含む負極と、前記正極および前記負極の間に介在するセパレータと、リチウムイオン伝導性を有する電解質とを含み、
前記電池ケース、前記正極および前記負極から選ばれる少なくとも１つは、アルミニウムを含み、
前記負極活物質は、ハードカーボンを含み、
前記電解質は、リチウム塩と非水溶媒と難燃剤とを含み、
前記リチウム塩は、リチウムビス（フルオロスルホニル）アミド塩を含み、
前記非水溶媒は、少なくともプロピレンカーボネートを含み、
前記プロピレンカーボネートの前記リチウム塩に含まれるリチウムイオンに対するモル比は、４．０以下であり、
前記電解質中の前記難燃剤の濃度は、２５質量％以上であり、
前記難燃剤は、下記式（Ｉ）：
【化２】
0006696211.tif 000002
（式中、Ｒ１、Ｒ２およびＲ３は、それぞれ独立であり、いずれもアルキル基またはフルオロアルキル基を示し、Ｒ１、Ｒ２およびＲ３のうち少なくとも１つはフルオロアルキル基である。）
で表される構造を有するフッ化リン酸エステルを含み、
前記フッ化リン酸エステルは、前記難燃剤の８０質量％以上を占める、リチウムイオン二次電池に関する。
【発明の効果】
【０００９】
本発明によれば、電解質の高い難燃性を確保しながら、リチウムイオン二次電池のサイクル特性を向上することができる。
【図面の簡単な説明】
【００１０】
【図１】本発明の一実施形態に係るリチウムイオン二次電池を概略的に示す縦断面図である。
【発明を実施するための形態】
【００１１】
［発明の実施形態の説明］
最初に、本発明の実施形態の内容を列記して説明する。
本発明の一実施形態に係るリチウムイオン二次電池は、発電要素と、発電要素を収容する電池ケースと、を備える。発電要素は、正極活物質を含む正極と、負極活物質を含む負極と、正極および負極の間に介在するセパレータと、リチウムイオン伝導性を有する電解質とを含む。負極活物質は、ハードカーボンを含む。電解質は、リチウム塩と非水溶媒と難燃剤とを含み、電解質中の難燃剤の濃度は、２５質量％以上である。本実施形態では、このように難燃剤を多く含む電解質を用いることで、電解質（ひいてはリチウムイオン二次電池）の難燃性を大きく向上できる。
【００１２】
一般に、多量の難燃剤をリチウムイオン二次電池の電解質に用いると、電池性能が低下し易くなる。特に、一般的な負極活物質である黒鉛粒子を用いた場合には、黒鉛粒子表面のＳＥＩ被膜の安定性が低下して、サイクル特性が低下する。このサイクル特性の低下は、４０℃以上の高温（特に６０℃以上）では特に顕著になる。それに対し、本実施形態では、負極活物質にハードカーボンを用いる。乱層構造を有するハードカーボンは、結晶性の黒鉛粒子とはリチウムイオンを吸蔵する反応サイトの構造が異なるため、黒鉛粒子の場合のような副反応が起こり難いと考えられる。そのため、高温で電池を作動させても高いサイクル特性が得られる。
【００１３】
負極活物質中のハードカーボンの割合は、８０質量％以上であることが好ましい。高温でのサイクル特性の改善効果は、ハードカーボンの割合に応じて得ることができるが、このようにハードカーボンの割合が多い場合には、リチウムイオンが吸蔵される際の副反応が効果的に抑制されると考えられる。
【００１４】
リチウム塩は、リチウムビス（フルオロスルホニル）アミド（ＦＳＡ：ｂｉｓ（ｆｌｕｏｒｏｓｕｌｆｏｎｙｌ）ａｍｉｄｅ））塩を含むことが好ましい。このような塩を用いることで、高温におけるサイクル特性がさらに向上する。
【００１５】
一般的なリチウムイオン二次電池で用いられる有機電解質は、通常、引火点が２１℃以上７０℃未満である第２石油類に分類され、第４類危険物として扱われる。本実施形態で使用する電解質は、難燃剤を多く含むが、さらに環状カーボネートを含むことが好ましい。環状カーボネートは、引火点が高いため（例えば１２０℃以上）、安全性をさらに高めることができる。環状カーボネートは、少なくともプロピレンカーボネート（ＰＣ：ｐｒｏｐｙｌｅｎｅ  ｃａｒｂｏｎａｔｅ）を含むことが好ましい。ＰＣの引火点は、１３５℃であり、ＰＣを用いると、高い電池性能を確保し易いことに加え、電解質の安全性を高める上でさらに効果的である。
【００１６】
一般に、リチウムイオン二次電池では、電池ケースや発電要素に、アルミニウムが多用されている。金属状態のアルミニウムは、周囲の環境によっては腐食が進行し易くなる。例えば、電解質がＦＳＡアニオンを含む場合、条件によっては、金属状態のアルミニウムが腐食することがある。高電圧下では、金属状態のアルミニウムの腐食が進行し易く、高温下では腐食の程度が大きくなる。本実施形態では、このようなアルミニウムの腐食を抑制する観点から、ＰＣのリチウム塩に含まれるリチウムイオンに対するモル比（＝ＰＣ／Ｌｉ）を４．０以下としてもよい。アルミニウムの腐食が抑制されるメカニズムは明確ではないが、ＰＣ／Ｌｉ比を小さくすることで溶媒和していないフリーのＰＣ量が少なくなり、アルミニウムの表面を覆う不動態膜が安定化するものと考えられる。一方、フリーのＰＣの存在下では、不動態膜が不安定になり、腐食が進行するものと予測される。リチウムイオン二次電池において、アルミニウムは、多くの場合、電池ケース、正極および負極から選ばれる少なくとも１つに含まれている。
【００１７】
正極活物質として、金属リチウムに対して４．０Ｖ以上の電位でリチウムイオンを吸蔵および放出するファラデー反応を発現する材料を用いてもよい。この場合、リチウムイオン二次電池を高電圧まで充電することで、大きな容量を得ることができる。アルミニウムの腐食は、電池電圧が４Ｖを超える場合に顕著になるが、電解質におけるＰＣ／Ｌｉ比を４．０以下とすることにより、アルミニウムの腐食を大きく抑制することができる。よって、高電圧まで充電する場合でも、優れたサイクル特性を得ることができる。
【００１８】
難燃剤は、フッ化リン酸エステルを含むことが好ましい。一般に、リチウムイオンは、フッ化リン酸エステルとの溶媒和エネルギーが大きく、溶媒和された状態で負極活物質中に吸蔵される。黒鉛粒子を負極活物質として用いる場合に、フッ化リン酸エステルを多く含む電解質を用いると、電解質が分解して不安定なＳＥＩ被膜が形成され、抵抗が大きくなると考えられる。ＳＥＩ被膜の形成は、充放電が進むにつれて顕著になるため、サイクル特性が低下すると考えられる。一方、本実施形態では、負極活物質としてハードカーボンを用いるため、結晶性の高い黒鉛の場合と比べて、負極活物質へのＬｉの挿入をスムーズに行うことができ、電解質の副反応が抑制される。よって、充放電を繰り返しても容量低下が抑制され、高いサイクル特性が得られる。
【００１９】
電解質中のリチウムイオンの濃度は、１ｍｏｌ／Ｌ〜３ｍｏｌ／Ｌであることが好ましい。この場合、高いイオン伝導度を確保し易くなるため、高いレート特性を確保し易い。
【００２０】
［発明の実施形態の詳細］
本発明の実施形態に係るリチウムイオン二次電池の具体例を、適宜図面を参照しつつ以下に説明する。なお、本発明はこれらの例示に限定されるものではなく、添付の特許請求の範囲によって示され、特許請求の範囲と均等の意味および範囲内での全ての変更が含まれることが意図される。
【００２１】
［リチウムイオン二次電池］
本実施形態に係るリチウムイオン二次電池は、発電要素と、発電要素を収容する電池ケースとを備える。発電要素は、正極と、負極と、これらの間に介在するセパレータと、電解質とを含む。電池ケース、正極および負極から選ばれる少なくとも１つは、アルミニウムを含んでもよい。
以下に、電池の構成要素についてより詳細に説明する。
【００２２】
（正極）
正極は、正極活物質を含む。正極は、正極集電体と、正極集電体に担持された正極活物質（または正極合剤）とを含んでもよい。
正極集電体は、金属箔でもよく、金属多孔体でもよい。金属多孔体としては、三次元網目状の骨格（特に中空の骨格）を有する金属多孔体を使用できる。正極集電体の材質としては、正極電位での安定性の観点から、アルミニウム、アルミニウム合金などが好ましい。
【００２３】
正極活物質としては、リチウムイオンを吸蔵および放出（または挿入および脱離）する材料（すなわち、ファラデー反応により容量を発現する材料）が使用できる。このような材料としては、例えば、リチウムと遷移金属とを含む複合化合物が挙げられる。複合化合物は、Ａｌなどの典型金属元素を含んでもよい。中でも、高容量が得られる点で、金属リチウムに対して４．０Ｖ以上の電位でリチウムイオンを吸蔵および放出するファラデー反応を発現する材料が好ましい。
【００２４】
複合化合物としては、酸化物が好ましく、例えば、リチウムと、マンガン、コバルト、およびニッケルからなる群より選択される少なくとも一種の遷移金属元素とを含む複合酸化物が好ましい。複合酸化物としては、例えば、マンガン酸リチウム、コバルト酸リチウム、ニッケル酸リチウム、コバルトマンガン酸リチウム、ニッケルマンガン酸リチウム、ニッケルマンガンコバルト酸リチウムなどが挙げられる。
【００２５】
正極合剤は、正極活物質に加え、さらに導電助剤および／またはバインダを含むことができる。正極は、正極集電体に正極合剤を塗布または充填し、乾燥し、必要に応じて、乾燥物を厚み方向に圧縮（または圧延）することにより得られる。正極合剤は、通常、分散媒を含むスラリーの形態で使用される。導電助剤としては、例えば、カーボンブラック、黒鉛、および／または炭素繊維などが挙げられる。バインダとしては、例えば、フッ素樹脂、ポリオレフィン樹脂、ゴム状重合体、ポリアミド樹脂、ポリイミド樹脂（ポリアミドイミドなど）、および／またはセルロースエーテルなどが挙げられる。分散媒としては、例えば、Ｎ−メチル−２−ピロリドン（ＮＭＰ：Ｎ−ｍｅｔｈｙｌ−２−ｐｙｒｒｏｌｉｄｏｎｅ）などの有機溶媒の他、水などが用いられる。
【００２６】
（負極）
負極は、負極活物質を含む。負極は、負極集電体と、負極集電体に担持された負極活物質（または負極合剤）とを含んでもよい。負極集電体は、正極集電体と同様に、金属箔または金属多孔体であってもよい。負極集電体の材質としては、リチウムと合金化せず、負極電位で安定であることから、銅、銅合金、ニッケル、ニッケル合金、ステンレス鋼などが好ましい。
【００２７】
負極活物質は、ハードカーボンを含む。ハードカーボンは、リチウムイオンを可逆的に吸蔵および放出（もしくは挿入および脱離）し、ファラデー反応により容量を発現する材料である。ハードカーボンは、炭素網面が三次元的にずれた状態で重なりあった乱層構造を有する炭素質材料である。ハードカーボンは、高温（例えば、３０００℃）での加熱処理によっても、乱層構造から黒鉛構造への転換が起こらず、黒鉛結晶子の発達が見られない。そのため、ハードカーボンは、難黒鉛化性炭素（ｎｏｎ−ｇｒａｐｈｉｔｉｚａｂｌｅ  ｃａｒｂｏｎ）とも称される。
【００２８】
ハードカーボンのＸ線回折スペクトルで測定される（００２）面の平均面間隔ｄ００２は、例えば、０．３７ｎｍ〜０．４２ｎｍである。ハードカーボンの平均比重（密度）は、例えば、１．４ｇ／ｃｍ３〜１．７ｇ／ｃｍ３である。
【００２９】
ハードカーボンの平均粒子径Ｄ５０は、特に制限されず、例えば、３μｍ〜２０μｍの範囲から適宜選択できる。
なお、本明細書中、平均粒子径Ｄ５０とは、体積基準の粒度分布における累積が５０％となる粒子径（つまり、メジアン径）を意味する。
【００３０】
負極活物質は、ハードカーボンに加え、他の負極活物質（第２負極活物質）を含んでもよい。第２負極活物質としては、例えば、リチウムイオンを可逆的に吸蔵および放出（もしくは挿入および脱離）する材料、リチウムと合金化する材料などが挙げられる。いずれの材料も、ファラデー反応により容量を発現する材料である。第２負極活物質としては、金属、合金、金属化合物、ハードカーボン以外の炭素質材料などが例示できる。
【００３１】
第２負極活物質を構成する金属としては、リチウム、ナトリウム、チタン、亜鉛、インジウム、スズ、ケイ素などを用いることができる。炭素質材料としては、黒鉛、易黒鉛化性炭素（ソフトカーボン）などが例示できる。第２負極活物質は、一種を単独で用いてもよく、二種以上を組み合わせて用いてもよい。ただし、黒鉛を用いると、高温でのサイクル特性が損なわれるため、負極活物質全体（ハードカーボンおよび第２負極活物質の総量）に占める黒鉛の割合は、少ないほうが好ましく、例えば、５質量％以下または１質量％以下であることが好ましい。
【００３２】
負極活物質中のハードカーボンの割合は、５０質量％以上であり、８０質量％以上であることが好ましく、９０質量％以上であってもよい。また、負極活物質をハードカーボンのみで構成してもよい。このように多くのハードカーボンを用いることで、高温における高いサイクル特性を確保することができる。
【００３３】
負極は、例えば、正極の場合に準じて、負極集電体に、負極活物質を含む負極合剤を塗布または充填し、乾燥し、乾燥物を厚み方向に圧縮（または圧延）することにより形成できる。負極活物質には、必要に応じて、リチウムイオンをプレドープしてもよい。
【００３４】
負極合剤は、負極活物質に加え、さらに導電助剤および／またはバインダを含むことができる。導電助剤およびバインダとしては、それぞれ、正極について例示したものから適宜選択できる。
【００３５】
（セパレータ）
セパレータとしては、例えば、樹脂製の微多孔膜、不織布などが使用できる。微多孔膜または不織布を形成する繊維に含まれる樹脂としては、例えば、ポリオレフィン樹脂、ポリフェニレンサルファイド樹脂、ポリアミド樹脂（芳香族ポリアミド樹脂など）、および／またはポリイミド樹脂などが例示できる。セパレータは、セラミックス粒子などの無機フィラーを含んでもよい。
【００３６】
（電解質）
電解質は、リチウム塩と非水溶媒と難燃剤とを含む。
（リチウム塩）
リチウム塩は、非水溶媒中で解離して、リチウムイオンとアニオンとを生成する。これにより、電解質は、リチウムイオン伝導性を示す。
【００３７】
リチウム塩を構成するアニオンとしては、ヘキサフルオロホスフェートアニオン（ＰＦ６−）、テトラフルオロボレートアニオン（ＢＦ４−）、過塩素酸アニオン（ＣｌＯ４−）、ビススルホニルアミドアニオンなどが例示される。ビススルホニルアミドアニオンとしては、ＦＳＡアニオン（（ＦＳＯ２）２Ｎ−）、（フルオロスルホニル）（トリフルオロメチルスルホニル）アミドアニオン（（ＦＳＯ２）（ＣＦ３ＳＯ２）Ｎ−）、ビス（トリフルオロメチルスルホニル）アミドアニオン（Ｎ（ＳＯ２ＣＦ３）２−）などが例示される。リチウム塩は、一種を単独で用いてもよく、アニオンの種類が異なる二種以上の塩を組み合わせて用いてもよい。
【００３８】
リチウム塩は、ＬｉＦＳＡを含むことが好ましい。電解質に、ＦＳＡアニオンが含まれると、このアニオンに由来する安定なＳＥＩ被膜が形成され易くなることに加え、電解質の耐熱性が向上する。よって、高温での高いサイクル特性がさらに得られ易くなる。
【００３９】
リチウム塩に占めるＬｉＦＳＡの割合は、例えば、５０質量％〜１００質量％であり、６５質量％〜１００質量％または８０質量％〜１００質量％であることが好ましい。ＬｉＦＳＡの割合がこのような範囲である場合、高温におけるサイクル特性の向上効果がさらに高くなる。
【００４０】
電解質中のリチウムイオンの濃度は、例えば、０．２ｍｏｌ／Ｌ〜１０ｍｏｌ／Ｌの範囲から適宜選択でき、１ｍｏｌ／Ｌ〜３ｍｏｌ／Ｌであることが好ましく、１．５ｍｏｌ／Ｌ〜３ｍｏｌ／Ｌまたは２ｍｏｌ／Ｌ〜３ｍｏｌ／Ｌであってもよい。このような濃度範囲とすることで、所望のレート特性を確保することが容易となる。
【００４１】
（非水溶媒）
非水溶媒としては、リチウムイオン二次電池の電解質に使用される公知の溶媒、例えば、有機溶媒、イオン液体などが挙げられる。非水溶媒は、一種を単独で用いてもよく、二種以上を組み合わせて用いてもよい。イオン液体は、溶融状態の塩（溶融塩）と同義であり、アニオンとカチオンとで構成される液状イオン性物質である。有機溶媒を用いると、低温での電池の作動性を高めることができ、イオン液体を用いると、耐熱性をさらに高めることができる。
【００４２】
有機溶媒としては、高いイオン伝導度を確保し易い観点から、例えば、環状カーボネート、鎖状カーボネート、環状エステル、エーテルなどが挙げられる。環状カーボネートとしては、エチレンカーボネート（ＥＣ：Ｅｔｙｌｅｎｅ  ｃａｒｂｏｎａｔｅ）、フルオロエチレンカーボネート、ジフルオロエチレンカーボネート、ビニルエチレンカーボネート、ビニレンカーボネート、ＰＣ、およびブチレンカーボネートなどが例示される。鎖状カーボネートとしては、ジメチルカーボネート、ジエチルカーボネート、およびエチルメチルカーボネート（ＭＥＣ：Ｅｔｈｙｌ  ｍｅｔｈｙｌ  ｃａｒｂｏｎａｔｅ）などが例示される。環状エステルとしては、γ−ブチロラクトン、δ−バレロラクトン、ε−カプロラクトンなどが例示される。エーテルとしては、鎖状または環状のエーテル、例えば、フッ素含有エーテル、テトラエチレングリコールジメチルエーテルなどのグライム、クラウンエーテルなどが挙げられる。有機溶媒は、一種を単独で用いてもよく、二種以上を組み合わせて用いてもよい。
【００４３】
イオン液体は、リチウムイオン以外のカチオン（第２カチオン）と、アニオン（第２アニオン）とを含む。第２カチオンとしては、有機カチオン、およびリチウムイオン以外の無機カチオンなどが例示できる。第２アニオンとしては、ビススルホニルアミドアニオンを用いることが好ましい。
【００４４】
イオン液体の具体例としては、１−メチル−１−プロピルピロリジニウムカチオンとＦＳＡアニオンとの塩、１−メチル−１−プロピルピロリジニウムカチオンとＴＦＳＡアニオンとの塩、１−ブチル−１−メチルピロリジニウムカチオンとＦＳＡアニオンとの塩、１−ブチル−３−メチルイミダゾリウムカチオンとＦＳＡアニオンとの塩、１−エチル−３−メチルイミダゾリウムカチオンとＦＳＡアニオンとの塩、メチルトリエチルアンモニウムカチオンとＦＳＡアニオンとの塩、テトラエチルアンモニウムカチオンとＦＳＡアニオンとの塩などが挙げられる。これらの塩は、一種を単独でまたは二種以上を組み合わせて用いてもよい。
【００４５】
電解質の引火点を高め易い観点からは、非水溶媒は、環状カーボネートを含むことが好ましい。特に、少なくともＰＣを含む非水溶媒を用いると、安全性を向上できるとともに、低温での充放電を安定して行うことができ、高いレート特性も確保し易い。
【００４６】
非水溶媒中のＰＣの含有量は、例えば１５〜７０質量％であることが好ましい。ＰＣが１５質量％以上であれば、電解質を低粘度化する効果が大きく、サイクル特性を向上させる効果も大きくなる。また、ＰＣが７０質量％以下であれば、ＦＳＡアニオンが関与する副反応を抑制する効果が大きくなる。
【００４７】
電解質におけるリチウムイオンの濃度が、１．５ｍｏｌ／Ｌ未満である場合には、非水溶媒中のＰＣの含有量が１５質量％〜３０質量％であることが好ましく、１５質量％〜２０質量％であることが更に好ましい。また、電解質におけるリチウムイオン濃度が、１．５ｍｏｌ／Ｌ以上、２ｍｏｌ／Ｌ未満である場合には、非水溶媒中のＰＣの含有量が２０質量％〜５０質量％であることが好ましい。また、電解質におけるリチウムイオン濃度が、２ｍｏｌ／Ｌ以上、３ｍｏｌ／Ｌ以下である場合には、非水溶媒中のＰＣの含有量が３０質量％〜７０質量％であることが好ましく、５０質量％〜７０質量％であることが更に好ましい。
【００４８】
ＰＣのリチウムイオンに対するモル比（＝ＰＣ／Ｌｉ比）を、４．０以下に制御することが好ましい。電解質が、ＦＳＡアニオンを含む場合には、ＰＣ／Ｌｉ比を４．０以下とすることにより、ＦＳＡアニオンが関与する副反応を抑制し易くなり、その結果、サイクル特性の低下を抑制できる。
【００４９】
リチウムイオン二次電池を、高い電位（例えば、４．０Ｖ以上の充電終止電圧）まで充電したり、高温（例えば、６０℃以上）での充放電を繰り返したりすると、電池内の発電要素や電池ケースに含まれるアルミニウム（正極集電体など）が腐食する場合がある。正極集電体が腐食すると、容量が低下し、サイクル特性が低下する場合がある。このようなアルミニウムの腐食を抑制する観点からは、ＰＣ／Ｌｉ比を４．０以下とすることで、フリーのＰＣの量を低減することが好ましい。
【００５０】
ＰＣ／Ｌｉ比を４．０以下に制御すると、リチウムイオン濃度が高いほど、ＰＣの含有量を大きくすることができる。よって、電解質の粘度が低下するため、リチウムイオン二次電池のレート特性を高めることができる。一方、リチウムイオン濃度が低いほど、ＰＣの含有量は小さくなるが、リチウム塩の使用量が減少するため、電解質の製造コストを低減できるメリットがある。
【００５１】
ＰＣを用いることによる効果、特にサイクル特性の向上と電解質の低粘度化の効果を十分に得る観点からは、ＰＣ／Ｌｉ比は、１．０以上であることが好ましく、１．３以上であることが更に好ましい。なお、副反応をより高度に抑制する観点から、ＰＣ／Ｌｉ比は、３．５以下であることが望ましく、３．０以下もしくは２．５以下であることが更に望ましい。
【００５２】
（難燃剤）
難燃剤としては、リチウムイオン二次電池の電解質に使用される公知の難燃剤が使用できるが、リン酸エステル、特にフッ化リン酸エステルを用いることが好ましい。これにより、電解質の耐熱性を飛躍的に高めることが可能であり、電解質の引火点を高めたり、電解質の引火点を無くしたりすることも可能である。
【００５３】
電解質の引火点は、７０℃以上であることが好ましく、引火点を有さない場合が最も好ましい。引火点が７０℃以上である場合、電解質は、第３石油類または第４石油類などに分類される。そのため、一般に第２石油類に分類されるリチウムイオン二次電池用電解質に比べて、高い安全性を確保することができる
【００５４】
リン酸エステルとしては、トリアルキルホスフェート（特にトリＣ１−６アルキルホスフェート）、トリアリールホスフェート（特にトリＣ６−１０アリールホスフェート）などが例示できる。リン酸エステルは、一種を単独で用いてもよく、二種以上を組み合わせて用いてもよい。
【００５５】
トリＣ１−６アルキルホスフェートとしては、トリメチルホスフェート（ＴＭＰ：ｔｒｉｍｅｔｈｙｌ  ｐｈｏｓｐｈａｔｅ）、トリエチルホスフェート（ＴＥＰ：ｔｒｉｅｔｈｙｌ ｐｈｏｓｐｈａｔｅ）などが好ましく、トリＣ６−１０アリールホスフェートとしては、トリフェニルホスフェート、トリトリルホスフェートなどが好ましい。
【００５６】
リン酸エステルのエステル部位（アルキル基やアリール基）が嵩高くなると、Ｌｉとの溶媒和エネルギーが小さくなるため、容量の低下を抑制し易くなる。よって、サイクル特性を高める観点からは、ＴＥＰ、トリアリールホスフェートなどを用いることが好ましい。
【００５７】
リン酸エステルとして、難燃性が高く、かつ低粘度のフッ化リン酸エステルを用いることもできる。フッ化リン酸エステルは、例えば下記式（Ｉ）で表される構造を有する。必要に応じてフッ化リン酸エステルとフッ素を含まないリン酸エステルとを併用してもよい。フッ化リン酸エステルは、難燃剤の５０質量％以上を占めることが望ましく、８０質量％以上を占めることがより好ましく、１００質量％を占める場合も好ましい。これにより、電解質の更なる低粘度化および難燃化が可能である。
【００５８】
【化２】
0006696211.tif 000003
【００５９】
Ｒ１〜Ｒ３のうち２つまたは３つが同じであってもよく、全てが異なっていてもよい。Ｒ１〜Ｒ３で表されるアルキル基としては、メチル基、エチル基、ｎ−プロピル基、イソプロピル基、ｎ−ブチル基、ｓｅｃ−ブチル基、ｔｅｒｔ−ブチル基などのＣ１−６アルキル基が例示できる。フルオロアルキル基としては、これらのアルキル基に対応するフルオロアルキル基、つまり、フルオロＣ１−６アルキル基が例示できる。アルキル基およびフルオロアルキル基の炭素数は、それぞれ１〜３個が好ましく、２個または３個であってもよい。
【００６０】
フルオロアルキル基が有するフッ素原子の個数は、特に制限されず、フルオロアルキル基の炭素数に応じて適宜選択できる。各フルオロアルキル基が有するフッ素原子の個数は、難燃性および充放電特性などの観点からは、複数個であることが好ましく、２〜４個、もしくは２個または３個であってもよい。つまり、フッ化リン酸エステルは、ポリフルオロアルキル基を有するポリフルオロアルキルホスフェートであることが好ましい。
【００６１】
フルオロアルキル基は、フルオロアルキル基を構成するいずれの炭素原子上にフッ素原子を有していてもよいが、フッ化リン酸エステルのリン原子からできるだけ遠い炭素原子上に有していることが好ましい。例えば、フルオロエチル基では、エチル基の２位の炭素原子、フルオロｎ−プロピル基では、ｎ−プロピル基の３位の炭素原子上に、フッ素原子を有することが好ましい。
【００６２】
フルオロアルキル基の個数は１〜３個から選択でき、難燃性および充放電特性などの観点からは、Ｒ１、Ｒ２およびＲ３のうち、２つまたは３つがフルオロアルキル基もしくはポリフルオロアルキル基であり、残りがアルキル基であることが好ましい。ポリフルオロアルキル基としては、例えば、ジフルオロメチル基、２，２−ジフルオロエチル基などのジフルオロＣ１−３アルキル基；トリフルオロメチル基、２，２，２−トリフルオロエチル基、３，３，３−トリフルオロプロピル基などのトリフルオロＣ１−３アルキル基；２，２，３，３−テトラフルオロプロピル基などのテトラフルオロＣ２−３アルキル基などが挙げられる。
【００６３】
難燃性および充放電特性（サイクル特性など）の観点から、フッ化リン酸エステルのうち、トリス（２，２，２−トリフルオロエチル）ホスフェート（ＴＦＥＰ：ｔｒｉｓ（２，２，２−ｔｒｉｆｌｕｏｒｏｅｔｈｙｌ）  ｐｈｏｓｐｈａｔｅ）、ビス（２，２，２−トリフルオロエチル）メチルホスフェート（ＴＦＥＭＰ：ｂｉｓ（２，２，２−ｔｒｉｆｌｕｏｒｏｅｔｈｙｌ）  ｍｅｔｈｙｌ  ｐｈｏｓｐｈａｔｅ）およびビス（２，２，２−トリフルオロエチル）エチルホスフェート（ＴＦＥＥＰ：ｂｉｓ（２，２，２−ｔｒｉｆｌｕｏｒｏｅｔｈｙｌ）  ｅｔｈｙｌ  ｐｈｏｓｐｈａｔｅ）からなる群より選択される少なくとも一種が特に好ましい。レート特性を高める観点からは、ＴＦＥＭＰおよび／またはＴＦＥＥＰを用いることが特に好ましい。
【００６４】
電解質中の難燃剤の濃度は、２５質量％以上であることが好ましく、２７質量％以上であることがさらに好ましい。難燃剤の濃度がこのように高濃度であることで、電解質の難燃性を大きく向上できる。一般に、リチウムは、リン酸エステルなどの難燃剤との溶媒和エネルギーが大きいため、充電時には、溶媒和された状態で負極活物質中に吸蔵（または挿入）される。その結果、電解質の分解を伴って高抵抗なＳＥＩ被膜が形成されることで、サイクル特性が大きく低下する。本実施形態では、ハードカーボンを負極活物質として用いることで、負極活物質へのリチウムイオンの挿入をスムーズに行うことができる。よって、電解質の分解を伴う副反応が抑制されるため、サイクル特性の低下を抑制できる。
【００６５】
電解質は、必要に応じて、リチウム塩、非水溶媒、および難燃剤に加え、添加剤を含んでもよい。電解質中に占めるリチウム塩、非水溶媒、および難燃剤の合計は、７０質量％以上であることが好ましく、８０質量％以上または９０質量％以上であってもよい。この場合、非水溶媒および難燃剤の含有量を相対的に高めることができ、難燃性および充放電特性の向上効果が得られ易くなる。
【００６６】
図１は、本発明の一実施形態に係るリチウムイオン二次電池を概略的に示す縦断面図である。リチウムイオン二次電池は、発電要素を構成する積層型の電極群と電解質（図示せず）とを具備し、発電要素は角型の電池ケース１０に収容されている。電池ケース１０は、上部が開口した有底の容器本体１２と、上部開口を塞ぐ蓋体１３とで構成されている。電池ケース１０の材質としては、軽量で加工性に優れるアルミニウムが好ましい。
【００６７】
リチウムイオン二次電池を組み立てる際には、まず、正極２と負極３とをこれらの間にセパレータ１を介在させた状態で積層することにより電極群が構成される。電極群は、電池ケース１０の容器本体１２に挿入される。その後、容器本体１２に電解質が注液され、セパレータ１、正極２および負極３の空隙に、電解質を含浸させる工程が行われる。
【００６８】
蓋体１３の中央には、電池ケース１０の内圧が上昇したときに内部で発生したガスを放出するための安全弁１６が設けられている。安全弁１６を中央にして、蓋体１３の一方側寄りには、蓋体１３を貫通する外部負極端子１４が設けられ、蓋体１３の他方側寄りの位置には、蓋体１３を貫通する外部正極端子が設けられる。
【００６９】
積層型の電極群は、いずれも矩形のシート状の複数の正極２と複数の負極３と、これらの間に介在する複数のセパレータ１とで構成されている。図１では、セパレータ１は、正極２を包囲するように袋状に形成されているが、セパレータの形態は特に限定されない。複数の正極２と複数の負極３は、電極群内で積層方向に交互に配置される。
【００７０】
各正極２の一端部には、正極リード片２ａが形成される。複数の正極２の正極リード片２ａを束ねるとともに、電池ケース１０の蓋体１３に設けられた外部正極端子に接続することにより、複数の正極２が並列に接続される。同様に、各負極３の一端部には、負極リード片３ａが形成される。複数の負極３の負極リード片３ａを束ねるとともに、電池ケース１０の蓋体１３に設けられた外部負極端子１４に接続することにより、複数の負極３が並列に接続される。正極リード片２ａの束と負極リード片３ａの束は、互いの接触を避けるように間隔を空けて配置することが望ましい。
【００７１】
外部正極端子および外部負極端子１４は、いずれも柱状であり、少なくとも外部に露出する部分が螺子溝を有する。各端子の螺子溝にはナット７が嵌められ、ナット７を回転することにより蓋体１３に対してナット７が固定される。各端子の電池ケース１０内部に収容される部分には、鍔部８が設けられており、ナット７の回転により、鍔部８が、蓋体１３の内面に、Ｏ−リング状のガスケット９を介して固定される。
【００７２】
電極群は、積層タイプに限らず、正極と負極とをセパレータを介して捲回することにより形成したものであってもよい。負極に金属リチウムが析出するのを防止する観点から、正極よりも負極の寸法を大きくしてもよい。
【実施例】
【００７３】
以下、本発明を実施例および比較例に基づいて具体的に説明するが、本発明は以下の実
施例に限定されるものではない。
【００７４】
参考例１
（１）正極の作製
ニッケルマンガンコバルト酸リチウム（正極活物質）９３質量部、アセチレンブラック（導電助剤）４質量部およびポリフッ化ビニリデン（結着剤）３質量部を、ＮＭＰに分散させて、正極合剤ペーストを調製した。得られた正極合剤ペーストを、アルミニウム箔（縦１０ｃｍ×横１０ｃｍ、厚さ２０μｍ）の両面に塗布し、十分に乾燥させ、圧延して、両面に厚さ６０μｍの正極合剤層を有する総厚１４０μｍの正極を１００枚作製した。なお、正極の一辺の一方側端部には、集電用のリード片を形成した。
【００７５】
（２）負極の作製
ハードカーボン（負極活物質）９５質量部およびポリアミドイミド（結着剤）５質量部を、ＮＭＰに分散させて、負極合剤ペーストを調製した。得られた負極合剤ペーストを、負極集電体としての銅箔（縦１０ｃｍ×横１０ｃｍ、厚さ２０μｍ）の両面に塗布し、十分に乾燥させ、圧延して、両面に厚さ６５μｍの負極合剤層を有する総厚１５０μｍの負極（または負極前駆体）を９９枚作製した。また、負極集電体の片面のみに負極合剤層を形成する以外は、上記と同様にして、２枚の負極（または負極前駆体）を作製した。負極の一辺の一方側端部には、集電用のリード片を形成した。
【００７６】
（３）電極群の組み立て
正極と、負極との間に、セパレータを介在させて積層することにより、電極群を作製した。このとき、電極群の一方の端部には、片面のみに負極合剤層を有する負極を、その負極合剤層が正極と対向するように配置した。また、電極群の他方の端部には、片面のみに負極合剤層を有する負極を、その負極合剤層が正極と対向するように配置した。セパレータとしては、袋状の微多孔膜（ポリオレフィン製、厚さ５０μｍ）を用い、内部に正極を収容した状態で、負極と積層した。
【００７７】
（４）電解質の調製
ＴＦＥＰ（難燃剤）とＰＣ（非水溶媒）とを質量比３０：７０で含む混合物に、ＬｉＦＳＡ（リチウム塩）を溶解させて電解質を調製した。このとき、電解質中のＬｉＦＳＡの濃度は１ｍｏｌ／Ｌとした。電解質中のＰＣのリチウムイオンに対するモル比（ＰＣ／Ｌｉ比）は、８．９１であった。
【００７８】
（５）リチウムイオン二次電池の組み立て
上記（３）で得られた電極群と、上記（４）で得られた電解質とを、アルミニウム製の容器本体に収容した。電極群の正極に接続されたリードを、アルミニウム製の蓋体に設けられた外部正極端子に接続し、負極に接続されたリードを蓋体に設けられた外部負極端子に接続した。次いで、容器本体の開口部を、蓋体で密閉して、図１に示すリチウムイオン二次電池を完成させた。
【００７９】
（６）評価
上記（４）で得られた電解質、および上記（５）で得られたリチウムイオン二次電池を用いて、下記の評価を行った。
（ａ）電解質の引火点
ＪＩＳ  Ｋ  ２２６５−２に準拠し、セタ密閉式引火点測定器を用いて、電解質の引火点を測定した。
【００８０】
（ｂ）サイクル特性
リチウムイオン二次電池を、２５℃の温度で、時間率０．５Ｃレートの電流値で、４．２Ｖになるまで充電し、４．２Ｖで電流値が０．０５Ｃとなるまで定電圧充電し、時間率０．５Ｃレートの電流値で、２．５Ｖになるまで放電し、このときの放電容量（初期放電容量）を測定した。上記と同様の条件での充電および放電のサイクルを繰り返し、５０サイクル目の放電容量を測定し、初期放電容量を１００％としたときの比率（容量維持率）を算出した。
また、温度を６０℃に変更した以外は、２５℃の場合と同様にして放電容量を測定し、容量維持率を算出した。
【００８１】
参考例２および実施例１〜２
電解質中のＬｉＦＳＡの濃度を表１に示すように変更したこと以外は参考例１と同様にして、電解質およびリチウムイオン二次電池を作製し、評価を行った。
【００８２】
参考例３
ＬｉＦＳＡに代えて、ＬｉＰＦ６をリチウム塩として用いたこと以外は、実施例２と同様にして、電解質およびリチウムイオン二次電池を作製し、評価を行った。
【００８３】
比較例１
ハードカーボンに代えて人造黒鉛を負極活物質として用いたこと以外は、参考例１と同様にしてリチウムイオン二次電池を作製し、評価を行った。ただし、サイクル特性の評価においては、放電終止電圧を、２．５Ｖから２．７Ｖに変更した。
【００８４】
比較例２
ＬｉＦＳＡに代えて、ＬｉＰＦ６をリチウム塩として用い、ＴＦＥＰとＰＣとの混合物に代えて、ＥＣとＭＥＣとを、３０：７０の質量比で含む混合物を用いた。これら以外は、比較例１と同様にして、電解質およびリチウムイオン二次電池を作製し、評価を行った。
参考例１〜３、実施例１〜２および比較例１〜２の結果を表１に示す。なお、参考例１〜３はＡ１、Ａ２、およびＡ５であり、実施例１および２はＡ３およびＡ４であり、比較例１〜２はＢ１〜Ｂ２である。
【００８５】
【表１】
0006696211.tif 000004
【００８６】
表１に示されるように、比較例のリチウムイオン二次電池Ｂ１は、充放電を行うことができず、サイクル特性の評価を実施できなかった。電池Ｂ２では、電解質の引火点が７０℃未満と低く、６０℃でのサイクル後の容量維持率は３６％と低くなった。
それに対し、参考例および実施例では、電解質の引火点が無く、６０℃での容量維持率も電池Ｂ２に比べて１０％〜５３％も向上した。なお、電池Ａ１および電池Ａ２では、６０℃における容量維持率が電池Ａ３およびＡ４に比べると少し低くなっている。これは、電解質中のフリーのＰＣの割合が大きい状態で、６０℃という高温下、４．２Ｖの高電位まで充電することで、電池内に含まれるアルミニウムの腐食が生じたことによるものと考えられる。また、電池Ａ５に関してはＰＦ６の熱安定性がＦＳＡよりも低いために６０℃での容量維持率が低くなっていると考えられる。
【００８７】
充放電後の電池Ａ１を分解して正極集電体を、走査型電子顕微鏡（ＳＥＭ：ｓｃａｎｎｉｎｇ  ｅｌｅｃｔｒｏｎ  ｍｉｃｒｏｓｃｏｐｅ）で確認したところ、腐食が見られた。また、充放電後の電池Ａ１の電解質を取り出して、誘導プラズマ結合（ＩＣＰ：Ｉｎｄｕｃｔｉｖｅｌｙ ｃｏｕｐｌｅｄ ｐｌａｓｍａ）分析したところ、Ａｌが検出された。
【産業上の利用可能性】
【００８８】
本発明の一実施形態に係るリチウムイオン二次電池は、電解質の難燃性が高く、サイクル特性に優れている。そのため、リチウムイオン二次電池は、例えば、家庭用または工業用の大型電力貯蔵装置、電気自動車、ハイブリッド自動車などの電源としての利用が期待される。
【符号の説明】
【００８９】
１：セパレータ
２：正極
２ａ：正極リード片
３：負極
３ａ：負極リード片
７：ナット
８：鍔部
９：ガスケット
１０：電池ケース
１２：容器本体
１３：蓋体
１４：外部負極端子
１６：安全弁
【図１】
0006696211.tif 000006